(57)【要約】【課題】ダイの表面粗さ管理を最大高さ（Ｒｙ）で管理するのではなく、粉末を高圧で圧縮成形する高圧成形用金型特有の側面圧と摩擦抵抗に起因するダイヘの負荷に基づいてダイの表面粗さを管理し、成形体圧縮時および抜き出し時の抜き出し力を低減させ、ダイや成形体にクラックを発生させない。【解決手段】ダイのキャビティに粉末を充填し、該粉末をパンチで圧縮して成形体を形成する金型であって、前記パンチが摺接する前記キャビティを囲むダイの型面の表面粗さを、最大高さの山頂線に平行な切断レベル０．１μｍでの負荷長さ率（ｔｐ）を基準長さに対して６０％以上としていることを特徴とする金型【選択図】図２
2008272778.tif 000002
【特許請求の範囲】
【請求項１】
ダイのキャビティに粉末を充填し、該粉末をパンチで圧縮して成形体を形成する金型であって、
前記パンチが摺接する前記キャビティを囲むダイの型面の表面粗さを、最大高さの山頂線に平行な切断レベル０．１μｍでの負荷長さ率（ｔｐ）を基準長さに対して６０％以上としていることを特徴とする金型。
【請求項２】
成形圧が８００ＭＰａ以上の成形に使用している請求項１に記載の金型。
【請求項３】
請求項１または請求項２に記載の金型で成形された圧粉成形体。
【請求項４】
前記粉末を請求項１または請求項２に記載の金型を用いて成形している圧粉成形体の製造方法。
【発明の詳細な説明】
【技術分野】
【０００１】
本発明は金型、該金型で成形された圧粉成形体および該金型を用いた圧粉成形体の製造方法に関し、ダイと成形体との摩擦抵抗を低減させ、ダイの長寿命化と成形体の成形精度を上げるものである。
【背景技術】
【０００２】
粉末を圧縮成形して成形体を製造する場合、通常、ダイとパンチからなる金型を用い、ダイに充填した粉末をパンチで圧縮して成形している。このように粉末を圧縮成形して成形した成形体は、その後、所要の温度で所要時間加熱して焼結されるが、この焼結後の寸法収縮による寸法のバラツキ低減を図るため焼結を行わない場合がある。また、圧粉磁心のように絶縁性被膜で被覆された鉄系磁性粉末の場合には、焼結により絶縁被覆が消失する恐れがあるため成形後に焼結は行われない。このように、圧縮成形後に焼結を行わない場合があるため、成形体の密度を飛躍的に向上させることが望まれている。
圧縮成形した成形体の密度を向上させるためには、成形時の成形面圧を高くする必要があるが、成形面圧を高くするとダイと成形体との間に発生する摩擦抵抗が大きくなり、圧縮時や成形後に成形体をダイから抜き出す時に、ダイや成形体にクラックが発生しやすいことが問題となる。そこで、ダイの内壁やパンチ外周には、摩擦抵抗を低下させるために潤滑剤が塗布されている。
【０００３】
ダイの内壁に潤滑剤を塗布するものとして、例えば、本出願人は、特開２００５−１４４５１５号公報の粉末成形方法を提供している。該粉末成形方法は、図７示すように、ダイ３に成形用粉末を充填し、上パンチ４を下方に移動させて成形用粉末を加圧成形する前に、潤滑剤供給部１から粉末状潤滑剤２を加熱されたダイ３の内壁３ａに向けて噴出して均一に付着させている。このように、上パンチ４が慴接するダイ３の内壁３ａに粉末状潤滑剤２を均一に付着させることで、上パンチ４とダイ３の内壁３ａとの潤滑性を高め、上パンチ４とダイ３との焼き付きを防止しているものである。
【０００４】
【特許文献１】特開２００５−１４４５１５号公報
【発明の開示】
【発明が解決しようとする課題】
【０００５】
前記のようにダイ内壁３ａに粉末状潤滑剤２を付着させると、ダイ３と上パンチ４との摺動面の焼き付けを抑制には効果がある。
しかしながら、粉末を圧縮成形する場合成形面圧を高くすると、成形時に成形体とダイの内壁の摩擦抵抗が上がり、ダイへの側圧力が上昇する。また、成形体の抜き取り時にダイの内壁と成形体間の摩擦力が大きくなる。
成形時に発生する応力としては、成形圧力に起因する側圧力と、粉末とダイ、成形体とダイとが接触することにより生じる摩擦抵抗がある。また、成形体抜き出し時に発生する応力としては成形体とダイとの間で発生する摩擦抵抗がある。
そのため、一般的に、ダイは表面粗さの最大高さ（Ｒｙ）で規定して、ダイを作製しているが、最大高さ（Ｒｙ）を小さくするには、ダイ表面を研磨する工程が必要となり、ダイの作製コストが高価となる問題がある。
【０００６】
さらに、最大高さ（Ｒｙ）の高さで規定しても、ダイの表面全体の面粗度が悪いと、高圧成形では、ダイと粉末および成形体との摩擦力が大きくなるため、成形時にはダイへ負荷される側面圧が大きくなり、ダイにクラック等の損傷が発生しやすくなる。かつ、成形体の抜き出し時に、成形体が抜き出さなくなり、ダイが破損したり、成形体にクラックが発生しやすくなる問題がある。
【０００７】
本発明は、前記問題に鑑みてなされたものであり、ダイの表面粗さ管理を最大高さ（Ｒｙ）で管理するのではなく、粉末を高圧で圧縮成形する高圧成形用金型特有の側面圧と摩擦抵抗に起因するダイヘの負荷に基づいてダイの表面粗さを管理し、成形体圧縮時および抜き出し時の抜き出し力を低減させ、ダイや成形体にクラックを発生させないことを課題としている。
【課題を解決するための手段】
【０００８】
前記課題を解決するために、本発明は、ダイのキャビティに粉末を充填し、該粉末をパンチで圧縮して成形体を形成する金型であって、
前記パンチが摺接する前記キャビティを囲むダイの型面の表面粗さを、最大高さの山頂線に平行な切断レベル０．１μｍでの負荷長さ率（ｔｐ）を基準長さに対して６０％以上としていることを特徴とする金型を提供している。
【０００９】
前記表面粗さの最大高さとは、山頂線と谷底線との間隔を粗さ曲線の縦倍率の方向に測定し、この値をμｍで表したものである。
前記負荷長さ率（ｔｐ）とは、基準長さの粗さ曲線を山頂線に平行な切断レベルで切断したときに得られる切断長さの和の基準に対する比を百分率で表したものである。
【００１０】
前記のように、本発明は、ダイのキャビテイに面する型面の表面粗さを、最大高さ（Ｒｙ）で管理するのではなく、最大高さの山頂から０．１μｍの位置での負荷長さ率（ｔｐ）で管理している。これは、ダイの型面と粉末および粉末を圧縮して成形した成形体との接触は、ダイ型面の最大高さの山頂のみではなく、表面全体において前記最大高さの山頂から０．１μｍ程度の位置まで突出している山頂にも接触する。よって、単に最大高さ（Ｒｙ）を小さくして山頂線と谷底線との間隔を小さくするより、最大高さ位置より０．１μｍ下方に突出している山頂部分を平滑にすれば、最大高さ（Ｒｙ）を小さくする場合と同等以上にダイと成形体との摩擦抵抗を低減することができることによる。
【００１１】
前記負荷長さ率（ｔｐ）が前記基準長さに対して６０％以上であれば、成形体圧縮時および抜き出し時の抜き出し力を低減させ、ダイや成形体にクラックを発生させないことは、本発明者が繰り返し実験により知見したものである。
前記のように６０％以上としているのは、６０％未満では前記摩擦抵抗の低減への寄与度が低く、成形体の抜き出し時に成形体およびダイの型面にクラックが発生する場合があることに因る。
【００１２】
このように、本発明では、ダイの型面の表面粗さを、最大高さ（Ｒｙ）ではなく負荷長さ率（ｔｐ）で規定しているため、最大高さ（Ｒｙ）を小さくするためにダイ型面の研磨工程を簡略化することができ、最大高さ（Ｒｙ）で規定する場合と同等以上にダイと成形体との摩擦抵抗を低減させることができる。よって、ダイ作製費を抑えることができると同時に圧縮時や成形体抜き出し時のダイの破損や成形体のクラックを防止することができる。
【００１３】
前記ダイは高圧用である場合、超硬合金で形成していることが好ましい。なお、パンチは超硬合金、鉄または鉄系合金から形成してもよい。
【００１４】
前記ダイに充填してパンチで圧縮して成形する粉末としては、鉄（Ｆｅ）、鉄（Ｆｅ）−シリコン（Ｓｉ）系合金、鉄（Ｆｅ）−窒素（Ｎ）系合金、鉄（Ｆｅ）−ニッケル（Ｎｉ）系合金、鉄（Ｆｅ）−炭素（Ｃ）系合金、鉄（Ｆｅ）−ホウ素（Ｂ）系合金、鉄（Ｆｅ）−コバルト（Ｃｏ）系合金、鉄（Ｆｅ）−リン（Ｐ）系合金、鉄（Ｆｅ）−ニッケル（Ｎｉ）−コバルト（Ｃｏ）系合金、および鉄（Ｆｅ）−アルミニウム（Ａｌ）−シリコン（Ｓｉ）系合金等が挙げられる。
前記粉末は表面は絶縁皮膜で被覆しており、該絶縁皮膜はリン酸処理によって形成されているか、リン酸鉄、リン酸マンガン、リン酸亜鉛、リン酸カルシウム、リン酸アルミニウム、酸化シリコン、酸化チタン、酸化アルミニウム、酸化ジルコニウムなどの酸化物を塗布している。
【００１５】
前記のように表面粗さを管理したダイの型面に粉末潤滑剤の潤滑層が形成されていることが好ましい。該ダイ表面の潤滑層の厚さは限定されないが、０．５μｍ以上２μｍ以下とすることが好ましい。
【００１６】
前記粉末潤滑剤は、粉末金属石鹸、ポリエチレン、アミド系ワックス、ポリアミド、ポリプロピレン、アクリル酸エステル重合体、メタクリル酸エステル重合体、フッ素系樹脂および層状潤滑剤から選択される１種または複数種からなることが好ましい。かつ、これら粉末状潤滑剤の平均粒径は０．５〜１．５μｍ程度である。かつ、該粉末潤滑剤の平均粒子径は、前記ダイの型面の表面粗さの山頂線から谷底線までの最大高さより大としていることが好ましい。
【００１７】
特に、粉末金属石鹸を用いるのが好ましく、該粉末金属石鹸とは、アルカリ金属以外の金属と脂肪酸の化合物のことであり、脂肪酸としてはステアリン酸、ラウリン酸、ミリスチン酸、ヒマシ油脂肪酸などがあり、金属としてはアルミニウム、カルシウム、亜鉛、マグネシウムおよびバリウムなどがある。
前記粉末状潤滑剤からなる潤滑剤層の形成は、塗布する粉末状潤滑剤の種類に応じて、その融点よりも少し低い温度にダイを加熱しておき、この加熱したダイの型面に噴射ノズルから噴射して吹き付け、ダイの帯電付着作用によって粉末状潤滑剤を付着し、潤滑剤層を形成することが好ましい。
【００１８】
本発明の金型は、前記ダイに対して下パンチ上面の成形面はキャビティの底面に配置している一方、前記上パンチを昇降させている。
前記上パンチの側面とダイとの前記型面となる内壁とは圧縮成形時の下降時及び成形後の上昇時に摺接するが、其の際も、前記ダイの型面を表面粗さを前記設定とすると、上パンチにもクラックが発生するのを抑制できる。
【００１９】
また、前記金型は成形圧が８００ＭＰａ以上の成形に使用しているのが好ましい。該成形圧の上限は現在使用しえる粉末から考慮すると２ＧＰａである。
このように成形圧を８００ＭＰａ以上としているのは、前記絶縁被覆した粉末を用いた場合、金型で圧縮成形した後に焼結を行うと、絶縁皮膜が消失する恐れがあることによる。圧縮成形後に焼結を行わなくても高密度とすることができるように、圧縮成形時に高圧としている。よって、焼結しない圧粉磁心の成形に好適に用いることができる。
【００２０】
さらに、前記金型で成形された圧粉成形体を提供している。
該成形体の粉末の密度は９５％以上としている。
このように、成形体の成形密度を高密度とすると、圧粉磁心のような焼結しない成形体を作製することができると共に、成形後に焼結する場合でも寸法収縮によるバラツキを小さくすることがでるため寸法精度を向上させることができる。
圧粉成形体は、モータあるいはトランス等に適用できる。
さらにまた、本発明は、前記粉末を前記金型を用いて成形している圧粉成形体の製造方法を提供している。
【発明の効果】
【００２１】
前述したように、本発明によれば、ダイの型面の表面粗さを、最大高さ（Ｒｙ）で管理するのではなく、該最大高さの山頂線と平行は切断レベル０．１μｍ位置での負荷長さ率（ｔｐ）で管理してダイを作製しているため、研磨工程を簡略化することができ、最大表面高さで規定する場合と同等以上にダイと成形体との摩擦抵抗を低減させることができる。よって、ダイの作製のコストを抑えることができると同時に圧縮時や成形体抜き出し時のダイの破損や成形体のクラックを防止することができる。
【００２２】
また、前記本発明の金型では高圧で粉末を圧縮成形できるため、焼結工程を経ることなく高密度成形体を得ることができ、高密度の圧粉磁心を得ることができる。
【発明を実施するための最良の形態】
【００２３】
以下、本発明の実施形態を図面を参照して説明する。
図１乃至図３に本発明の第１実施形態を示す。
【００２４】
第１実施形態の粉末成形用金型１０は、キャビティ１１ａを備えたダイ１１と、上下パンチ１２、１３を備え、磁性粉末Ｐを圧縮して直方体形状の磁性圧粉成形体６０を成形するものとしている。前記ダイ１１および上下パンチ１２、１３は超硬合金で形成している。磁性粉末Ｐは、鉄の成分が９８％以上の純鉄系の粉末に、リン酸処理を施して絶縁皮膜を設けた粉末からなる。前記高圧成形金型１０での成形圧は８００ＭＰａの高圧としている。
【００２５】
前記上下パンチは１２、１３のうち下パンチ１３はダイ１１の下端を閉鎖するように固定している一方、上パンチ１２を昇降させてダイ１１のキャビティ１１ａに充填した磁性粉末Ｐを圧縮成形する構成としている。
上パンチ１２の下面１２ａは磁性圧粉成形体６０の上面６０ａの成形面すると共に、下パンチ１３の上面１３ａは磁性圧粉成形体６０の下面６０ｂを成形面としている。
【００２６】
前記ダイ１１は、図１（Ｂ）に示すように、外形を円筒形状とし、貫通した中空部は断面矩形状のキャビティ１１ａとし、該キャビティ１１ａに面する内周面が型面１１ｂとし、磁性圧粉成形体６０の側周面６０ｃの成形面となる。
該型面１１ｂの表面には、粉末樹脂剤を塗布して潤滑層１５を形成し、該潤滑層１５に沿って前記上パンチ１２が摺接して、キャビティ１１ａに充填した磁性粉末Ｐを圧縮成形しており、該上パンチ１２の摺接時に型面１１ｂには側圧力Ｎが負荷される。
【００２７】
図２にダイ１１の型面１１ｂの表面粗さを示す。
超硬合金で形成しているダイ１１は、その型面１１ｂを平滑面となるように作製しているが、研磨無しでは図２に示すような表面性状となり、算術平均粗さ（Ｒａ）が０．２ａ程度で、山部の最大高さ（Ｒｙ）は８μｍ程度となっている。この最大高さ（Ｒｙ）とは、抜き取り部分の山頂線Ｇ１と谷底線Ｇ２との間隔を、粗さ曲線の縦倍率の長さで測定したものである。
【００２８】
ダイ１１の型面１１ｂの表面粗さの管理は、最大高さ（Ｒｙ）の山頂１１ｉの山頂線Ｇ１に平行な切断レベルＵを０．１μｍとして仮定して、該切断レベルＵでの負荷長さ率（ｔｐ）を基準長さに対して６０％を指標としている。
即ち、前記切断レベルＵに山頂１１ｊを有する部分および切断レベルＵから最大高さの山頂１１ｉの間に山頂を有する部分の合計長さが基準長さに対して６０％以上あるか否かで管理し、６０％以上を有するようにダイ型面１１ｂを作製している。
前記負荷長さ率（ｔｐ）の測定は、ＪＩＳ  Ｂ  ０６０１の規定に準拠して行い、基準長さＨの粗さ曲線を切断レベルＵで得られる切断長さＩ１、Ｉ２・・・Ｉｎの和Ｉｐの基準に対する比を百分率で表したもの、即ちｔｐ＝（Ｉｐ／Ｈ）×１００で表したものである。なお、基準長さＨは０．８ｍｍ、評価長さは４ｍｍとしている。
【００２９】
前記のように、ダイ１１の型面１１ｂの表面粗さを、最大高さ（Ｒｙ）の山頂線Ｇ１に平行な０．１μｍでの切断レベルＵにおいて負荷長さ率（ｔｐ）が基準長さに対して６０％以上であれば研磨工程を簡略化することができる。
【００３０】
潤滑層１５は粉末潤滑剤で形成し、本実施形態ではステアリン酸亜鉛からなる微粒子金属石鹸を用い、その平均粒子径を０．８μｍとしている。該粒子の平均粒子径はダイ型面１１ｂの最大高さ（Ｒｙ）よりも大とし、かつ、該潤滑層１５の平均厚さは０．５〜２μｍ程度としている。
前記潤滑層１５は、ダイ１１を粉末潤滑剤の溶融温度より若干低い温度で予め加熱しておき、粉末潤滑剤を噴射ノズルよりダイ型面１１ｂの全面に均一に塗布して形成している。
【００３１】
次に、前記高圧成形用金型１０を用いて磁性圧粉成形体の成形方法について説明する。
下パンチ１３を、図１に示すように、予めダイ１１のキャビティ１１ａの底面に固定する。ついで、下パンチ１３で底面を塞いだダイ１１のキャビティ１１ａ内に磁性粉末Ｐを充填した後、上パンチ１２を下降させ、磁性粉末Ｐを充填しているキャビティ１１ａ内にゆっくりと押し込んでいき、磁性粉末Ｐを磁性圧粉成形体６０の形状に整える。その後、図３に示すように、上パンチ１２を下降させ、磁性粉末Ｐを上パンチ下面１２ａ、下パンチ上面１３ａ、ダイの型面１１ｂで圧縮して磁性圧粉成形体６０を形成する。
【００３２】
前記磁性粉末Ｐの圧縮成形時には磁性粉末Ｐを圧縮成形し、上パンチ１２の速度は２０ｍ／ｓと、成形圧は８００ＭＰａとしている。
【００３３】
ダイ１１の型面１１ｂは磁性粉末Ｐの圧縮成形時に磁性粉末Ｐおよび上パンチ１２により側面圧が負荷され、圧縮成形後の磁性圧粉成形体６０の取り出し時にも圧粉成形体６０と上パンチ１２とにより側面圧が負荷される。
前記ダイ型面１１ｂに負荷される側面圧は、図２に示すダイ型面１１ｂの最大高さ（Ｒｙ）の山頂１１ｉに最大に負荷され、該山頂１１ｉの表面の潤滑層１５の摩擦抵抗が大きくなるが、最大高さの山頂１１ｉから０．１μｍ程度の位置まで突出している山頂１１ｊにも負荷され、これらの部分の表面の摩擦抵抗が発生する。
しかしながら、前記最大高さ（Ｒｙ）から０．１μｍのラインにおける負荷長さ率（ｔｐ）が基準長さに対して６０％以上とし、型面１１ｂの６０％以上の面で前記側面圧に対する応力を分散しているため、全体として摩擦抵抗を低減できる。
【００３４】
このように、本発明の高圧成形用金型１０は、ダイ１１のキャビティ１１ａに面する型面１１ｂの表面粗さを、最大高さ（Ｒｙ）で管理するのではなく、最大高さの山頂から０．１μｍの位置での負荷長さ率（ｔｐ）で管理し、最大高さ位置より０．１μｍの間に位置する山部を基準長さに対して６０％以上となるようにダイ型面１１ｂを製作している。
よって、最大高さ（Ｒｙ）を小さくする場合と同等以上にダイ１１と磁性圧粉成形体６０との摩擦抵抗を低減することができる。
従って、ダイ１１の作製のコストを抑えることができる。かつ、圧縮時や磁性圧粉成形体６０の抜き出し時に、ダイ１１に発生する摩擦抵抗を低減できるため、ダイ１１の破損や磁性圧粉成形体６０のクラックの発生を防止することができる。
【００３５】
このように、前記高圧成形用金型１０を用いて、磁性圧粉成形体６０を高密度に成形できるため、圧粉磁心のような焼結しない成形体を高密度に作製することができる。また、成形後に焼結する場合でも寸法収縮によるバラツキを小さくすることがでるため寸法精度を向上させることができる。
【００３６】
図４乃至図６は本発明の第２実施形態を示す。
第２実施形態の高圧成形金型１００は分割ステータコア２０の成形用である。
第１実施形態との相違点は、分割ステータコア２０は成形面に段を有するため、図４に示すように、上パンチ１２を上第１分割パンチ４０と上第２分割パンチ５０とに分割している。ダイ１１は第１実施形態と同様に型面１１ｂと同様に表面粗さを管理して作製している。
【００３７】
前記高圧成形金型１００で成形する分割ステータコア２０は、円環状に配置してステータ（図示せず）を形成するもので、図４および図５に示すように、上下面２０ａ、２０ｂを上下パンチ１２、１３で成形する成型面としている一方、側周面２０ｃをダイ１１の内周面からなる型面１１ｂで成形している。また、ティース部２１と鍔部２３の上下面２１ａ、２１ｂを平面としている一方、該上下面２１ａ、２１ｂとバックヨーク部２２の上下面２２ａ、２２ｂとは上下に段差を有している。
【００３８】
上パンチ１２は、上パンチ下面１２ａの成形面に設けている段差部１２ｅの境界位置で、成形面と直交方向に上パンチ１２を分割して上第１分割パンチ４０、上第２分割パンチ５０とに分割している。この上第１分割パンチ４０の下面４０ａが分割ステータコア２０のバックヨーク部上面２２ａを成形すると共に、上第２分割パンチ５０の下面５０ａがティース部および鍔部上面２１ａを成形するようにしている。
上第１、第２分割パンチ４０、５０の対向する割面４０ｂ、５０ｂ間に４０〜１５０μｍのクリアランスＣを設け、該割面４０ｂ、５０ｂに夫々潤滑層４１、５１を設け、これら潤滑層４１、５１の対向面を当接させ、クリアランスＣをほぼ塞いでいる。前記潤滑層４１、５１はダイの型面１１ｂに塗布している粉末潤滑剤と同様の粉末樹脂剤を塗布している。
【００３９】
下パンチ１３は、前記のように、ダイ１１のキャビティ１１ａの底面に配置しており、下パンチ１３の上面１３ａを成形面とし、分割ステータコア２０のバックヨーク部下面２２ｂ、ティース部および鍔部下面２１ｂを成形するため段差部１３ｅを有している。該段差部１３ｅで、下パンチ１３も上パンチ１２と同様、下第１パンチ７０と下第２分割パンチ８０とに分割しており、割面７０ａ、８０ａに潤滑層７１、８１を塗布している。
【００４０】
キャビティ１１ａの断面形状は、図６（Ａ）に示すように、分割ステータコア２０の上下面２０ａ、２０ｂの形状としており、複数の角部１１ｄを有している。該複数の角部１１ｄの中で成形時にダイ１１の引張強度以上の引張応力が負荷される角部１１ｈでは、該角部１１ｈの先端からダイ１１の外周端にかけての分割ライン１１ｅで上パンチ１２の摺動方向にダイ１１を分割している。キャビティ１１ａ側から外周端にかけた分割ライン１１ｅの途中には、１つの屈曲部１１ｆを設けており、該屈曲部１１ｆの角度αを９０度している。
【００４１】
次に、前記高圧成形用金型１０を用いて磁性圧粉成形体の成形方法について説明する。
下パンチ１３を予めダイ１１のキャビティ１１ａの底面に固定してキャビティ１１ａ内に磁性粉末Ｐを充填し、ついで、上第１、第２分割パンチ４０、５０の下面４０ａ、５０ａを下降させ、磁性粉末Ｐを充填しているキャビティ１１ａ内に押し込んでいく。下面４０ａ、５０ａが磁性粉末Ｐに接触した時点で、上第１、第２分割パンチ４０、５０は割面４０ａ、５０ａの潤滑層４１、５１を摺接させて独立して下降して、段差部１２ｅを形成し、同様に、下第１、第２分割パンチ７０、８０も、割面７０ａ、８０ａの潤滑層７１、８１を摺接させて独立して動作して、段差部１３ｅを形成し、磁性粉末Ｐを分割ステータコア２０の形状に整える。その後、上第１、第２分割パンチ４０、５０を独立して下降させて磁性粉末Ｐを分割ステータコア２０の形状に圧縮成形する。
前記構成とすると、成形圧が高圧になる場合であっても、上第１、第２分割パンチ４０、５０の対向する割面４０ｂ、５０ｂ間にクリアランスＣを設け、該割面４０ｂ、５０ｂに夫々潤滑層４１、５１を設けているため、上第１、第２分割パンチ４０、５０同士の摩擦抵抗を低減させて、上第１、第２分割パンチ４０、５０の相手攻撃性を低下させることができ、分割パンチの金型寿命を延ばすことができる。
他の構成および作用効果は第１実施形態と同様のため、同一の符号を付して説明を省略する。
【００４２】
なお、本発明は、前記実施形態は限定されず、本発明の特許請求の範囲内の種々の形態が含まれるものである。
【産業上の利用可能性】
【００４３】
本発明の高圧成形用金型は、モータやトランスに好適に用いられるものであり、該分割ステータは自動車用モータのステータ等として好適に用いられる。
【図面の簡単な説明】
【００４４】
【図１】本発明の第１実施形態を示す図であり、（Ａ）は高圧成形用金型を示す断面図であり、（Ｂ）は（Ａ）のＡ−Ａ線断面図である。
【図２】ダイの型面の表面粗さを示した概念図である。
【図３】上パンチで磁性粉末を圧縮している工程を示す断面図である。
【図４】第２実施形態を示す図であり、（Ａ）は高圧成形用金型を示す断面図であり、（Ｂ）は（Ａ）のＢ−Ｂ線断面図である。
【図５】第２実施形態の分割ステータコアを示す図であり、（Ａ）は斜視図であり、（Ｂ）は左側面図である。
【図６】第２実施形態のダイを示す図であり、（Ａ）は平面図であり、（Ｂ）は（Ａ）のＣ−Ｃ線断面図である。
【図７】従来例を示す図である。
【符号の説明】
【００４５】
１０  高圧成形用金型
１１  ダイ
１１ａ  キャビティ
１１ｂ  型面
１２  上パンチ
１２ａ  上パンチ下面
１３  下パンチ
１３ａ  下パンチ上面
１５  潤滑層
６０磁性圧粉成形体
６０ａ  上面
６０ｂ  下面
６０ｃ  側周面
ｔｐ  負荷長さ率
Ｉｐ  切断長さの和
Ｇ１  山頂線
Ｈ  基準長さ
Ｕ  切断レベル
Ｐ  磁性粉末
【図１】
2008272778.tif 000003
【図２】
2008272778.tif 000004
【図３】
2008272778.tif 000005
【図４】
2008272778.tif 000006
【図５】
2008272778.tif 000007
【図６】
2008272778.tif 000008
【図７】
2008272778.tif 000009